(57)【要約】【課題】  洗剤が徐々に放出されて洗浄力が持続し、洗剤を継ぎ足すことなく洗浄を行うことができる清掃用シートを提供すること。【解決手段】  清掃用シート２０は、表面層１と洗剤層３との間に液不透過層４を介在させた積層シート１０からなる。液不透過層間に洗剤層３が挟まれるように積層シート１０が折り畳まれている。洗剤層３は、繊維材料の層に液状洗剤を含浸させ、次いで揮発分を除去させて得られたものであるか、又は繊維材料の層にペースト状洗剤を施した構造のものである。清掃用シート２０は、食器又は調理器具の洗浄に好適に用いられる。【選択図】    図２
2006068463.tif 000002
【特許請求の範囲】
【請求項１】
表面層と洗剤層との間に液不透過層を介在させた積層シートからなり、液不透過層間に洗剤層が挟まれるように積層シートが折り畳まれた構造を有する清掃用シート。
【請求項２】
積層シートが、第１の表面層と洗剤層との間に液不透過層を介在させ、且つ洗剤層上に第２の表面層を更に積層させた構造のものである請求項１記載の清掃用シート。
【請求項３】
第２の表面層よりも第１の表面層の方が柔軟ないし軟質な材料からなり、積層シートを折り畳んだ状態で第１の表面層が外方を向いている請求項２記載の清掃用シート。
【請求項４】
洗剤層が、繊維材料の層に洗剤を保持した構造のものである請求項１ないし３の何れかに記載の清掃用シート。
【請求項５】
洗剤層が、繊維材料の層に液状洗剤を含浸させ、次いで揮発分を除去させて得られたものであるか、又は繊維材料の層にペースト状洗剤を施した構造のものである請求項４記載の清掃用シート。
【請求項６】
食器又は調理器具の洗浄に用いられる請求項１ないし５の何れかに記載の清掃用シート。
【請求項７】
請求項１ないし６の何れかに記載の清掃用シートに水を含ませ、該清掃用シートによって清掃対象物を清掃する清掃方法。
【発明の詳細な説明】
【技術分野】
【０００１】
本発明は、油汚れや水垢、こびりつき汚れ等の除去洗浄に好適に用いられる清掃用シートに関する。本発明の清掃用シートは、特に、食器や調理器具の洗浄に好適に用いられる。
【背景技術】
【０００２】
本出願人は先に、キッチン周り、浴室や洗面台等の水周りの汚れの清掃に好適に用いられる清掃用シートを提案した（特許文献１参照）。この清掃用シートは、繊維長が２〜１５ｍｍで且つ繊度が１０〜１５０ｄｔｅｘの熱可塑性繊維を１０〜９０重量％、及びセルロース系繊維を１０〜９０重量％含み、表面に前記熱可塑性繊維の先端部が多数存在して、清掃対象面に存する汚れに対する研摩性ないし掻き取り性を有するものである。この清掃用シートには界面活性剤を含む水性洗浄剤が含浸されているので、水道から離れた場所を清掃する場合に、そのままの状態で（つまり追加的な水の供給無しに）清掃に供することができる。このような使用形態では、水性洗浄剤の洗浄力の持続性、即ち水性洗浄剤の徐放性は特に問題とならない。
【０００３】
しかし、食器や調理器具の洗浄のように、水で汚れを洗い流しながら対象物を洗浄する場合には、洗浄剤の徐放性が問題となる。即ち、水性洗浄剤剤が水と共に洗い流されてしまうので、洗浄剤を継ぎ足さないと洗浄力を持続させることができない。
【０００４】
【特許文献１】特開２００３−６１８８５号公報
【発明の開示】
【発明が解決しようとする課題】
【０００５】
従って本発明の目的は、前述した従来技術が有する種々の欠点を解消し得る清掃用シートを提供することにある。
【課題を解決するための手段】
【０００６】
本発明は、表面層と洗剤層との間に液不透過層を介在させた積層シートからなり、液不透過層間に洗剤層が挟まれるように積層シートが折り畳まれた構造を有する清掃用シートを提供することにより前記目的を達成したものである。
【０００７】
また本発明は、前記の清掃用シートに水を含ませ、該清掃用シートによって清掃対象物を清掃する清掃方法を提供するものである。
【発明の効果】
【０００８】
本発明の清掃用シートは、積層シートが折り畳まれた状態で、液不透過層間に洗剤層が挟まれているので、水で汚れを洗い流しながら対象物を洗浄しても、洗剤が徐々に放出されて洗浄力が持続し、洗剤を継ぎ足すことなく洗浄を行うことができる。
【発明を実施するための最良の形態】
【０００９】
以下本発明を、その好ましい実施形態に基づき図面を参照しながら説明する。図１には本発明の清掃用シートの元となる積層シートの一実施形態の一部破断斜視図が示されている。積層シート１０は、第１の表面層１と洗剤層３との間に液不透過層４を介在させ、且つ洗剤層２上に第２の表面層２を積層させた構造を有している。積層シート１０は、第１の表面層１、第２の表面層２、洗剤層３及び液不透過層４の合計４層が、エンボス加工によって接合一体化されて、４プライの１枚のシート構造になっている。図１中、符号５は、エンボス加工によって形成されたエンボス部を示している。
【００１０】
図２（ａ）及び（ｂ）に示すように、本実施形態の清掃用シート２０は、積層シート１０が二つ折りに折り畳まれた構造を有している。折り畳みは、液不透過層４間に洗剤層３が挟まれるように行う。この結果、第１の表面層１が外方を向き、清掃用シート２０の外面を構成する。
【００１１】
本実施形態の清掃用シート２０は、液不透過層４間に洗剤層３が挟まれれている点に特徴の一つを有する。詳細には、清掃用シート２０を用いて対象物を洗浄すると、洗剤層３への水の進入が液不透過層４によって阻止されるので、洗剤層３の洗剤が水に徐々に溶解して放出され、洗浄力が持続する。従って洗剤を継ぎ足すことなく洗浄を行うことができる。また洗浄の初期段階で洗剤が過度に放出されることがないので、手がぬるぬるし過ぎず、作業性が良好である。これに対して、界面活性剤を含有する液状の水性洗浄剤をシートに含浸させたタイプの清掃用シートを用い、水で汚れを洗い流しながら対象物を洗浄すると、洗浄の初期段階で液状の洗浄剤が多量に放出され、その後は放出量が急激に低下するので、洗浄力が持続しない。また、洗浄の初期段階で液状の洗浄剤が多量に放出されるので、手がぬるぬるしてしまい作業性が良好でない。
【００１２】
清掃用シート２０には洗剤が保持されているものの、該洗剤はシート２０の内部に保持されているので、シート２０はその表面が実質的に湿潤していないドライな状態にある乾式シートである。清掃用シート２０は先ず図２（ｂ）に示す状態で使用される。シート２０の使用に際しては、これに適量の水を含ませた後に該シート２０を手で揉んで洗剤を泡立たせる。その状態下に対象物を洗浄する。洗浄の作業中に洗剤の泡立ちが低下してきたら、シート２０に再び水を含ませて泡立たせる。洗剤は徐々に放出されるので、このような操作を複数回繰り返しても泡立ちが持続する。従って途中で洗剤を継ぎ足すことなく、一枚の清掃用シート２０で多数の対象物を洗浄することができる。そうは言っても、洗浄を続けるうちに洗剤の放出量が徐々に減少し泡立ちが落ちてくる。このような状態になったら、二つ折りになっている清掃用シート２０の折り方向を反転させ、図２（ｃ）に示す折り畳み状態にして洗浄を継続する。この状態の清掃用シート２０’においては、洗剤層３への水の進入を阻止する層が存在しないので、洗剤層３からの洗剤の放出が助長される。その結果、洗剤の泡立ちが再び良好になり、洗浄力を十分に長い時間持続させることができる。
【００１３】
洗剤層３は、洗剤単独の層であるか、又は基材に洗剤を保持した構造のものである。洗剤層３の安定性の観点からは、基材に洗剤を保持した構造のものであることが好ましい。基材としては、洗剤を多量に且つ安定的に保持し得る材料である多孔質構造を有する材料を用いることが好ましい。例えば繊維材料を用いることが好ましい。
【００１４】
清掃用シート２０の使用に際しては、これに適量の水を含ませ手で揉んで洗剤層３の洗剤を泡立たせる。従って、清掃用シート２０には、水をよく吸収し、水はねを起こさないような吸水力が要求される。この観点から、洗剤層３が、繊維材料の層に洗剤を保持させたものである場合、繊維材料としては、吸水力の高い材料であるセルロース系繊維を用いることが好ましい。セルロース系繊維としては、木材パルプ、レーヨン、コットンなどが挙げられる。これらのうち、特に吸水性の高い繊維である木材パルプを用いることが好ましい。
【００１５】
洗剤層３を構成する繊維材料は、セルロース系繊維を５０重量％以上含むことが、十分な吸水力が発現する観点から好ましい。その場合、繊維材料は、セルロース系繊維１００％から構成されていてもよい。或いは、好ましくは５０重量％以上、更に好ましくは７０重量％以上のセルロース系繊維に加えて、好ましくは５０重量％以下で、更に好ましくは３０重量％以下で、他の繊維材料が含まれていてもよい。他の繊維材料としては例えば熱可塑性繊維などが挙げられる。
【００１６】
洗剤層３の洗剤を効果的に泡立たせる観点から、繊維材料の層は嵩高で且つ繊維間に微細な多数の空隙を有している多孔質構造であることが好ましい。、繊維材料の層をそのような多孔質構造とするために、該層はエアレイ法によって形成されている。エアレイ法では、繊維を解繊して空気の流れにのせて搬送し、金網又は細孔を有するスクリーンを通過させた後、ワイヤーメッシュ上に落下堆積させる。エアレイ法で形成された繊維材料の層は、構成繊維が三次元状にランダムに堆積した状態になっているので、嵩高な構造となり、また構成繊維間に微細な多数の空隙が形成される。
【００１７】
エアレイ法で繊維が堆積されて形成されたウエブは、繊維同士の交点がバインダーを用いた接着によって接合されて繊維材料の層となされる。熱可塑性繊維が含まれている場合には、バインダーに代えて又はバインダーと共に、熱融着によって繊維同士の交点を接合することもできる。バインダーとしては、アクリロニトリル−ブタジエンゴム、スチレン−ブタジエンゴム、ポリ酢酸ビニル、ポリエチレン酢酸ビニル、ポリアクリレート等が用いられる。
【００１８】
繊維材料の層に含まれるセルロース系繊維は、その繊維長が０．１〜１５ｍｍであることが、エアレイ法による均一なウエブの作製の点から好ましい。セルロース系繊維として木材パルプが用いられる場合、木材パルプは一般に繊維長の分布が広いことから、長さ加重平均繊維長で１〜４ｍｍの長さのものが好適に用いられる。木材パルプの長さ加重平均繊維長は、カヤーニ繊維長測定器等で測定される。微小な特定繊維長範囲内にある繊維の平均繊維長をｌi（ｉ＝１〜１４４）とし、その本数をＮiとすると、全体の長さ加重平均繊維長は、以下の式で表わされる。
【００１９】
【数１】
2006068463.tif 000003
【００２０】
セルロース系繊維の繊度については特に制限はなく、該セルロース系繊維の種類に応じて適切な繊度のものが用いられる。
【００２１】
洗剤層３を構成する繊維材料の層は、その坪量が２０〜１００ｇ／ｍ2、特に３０〜６０ｇ／ｍ2であることが、十分な量の水を吸収でき、また清掃用シート２０を手で揉んで泡立たせるときの操作性が良好になる点から好ましい。
【００２２】
洗剤層３は例えば、繊維材料の層に液状洗剤を含浸させ、次いで揮発分を除去させて得られたものである。或いは、繊維材料の層にペースト状洗剤を施した構造のものである。
【００２３】
液状洗剤としては、例えば食器洗浄用として用いられている通常の洗剤を用いることができる。洗剤の徐放性を高める観点から、繊維材料の層に液状洗剤を含浸させた後に、揮発分をできるだけ除去させることが好ましい。
【００２４】
一方、洗剤としてペースト状洗剤を用いる場合には、ペースト状洗剤の配合組成によってその徐放性が影響を受ける。即ちペースト状洗剤における界面活性剤の配合量が高いほど、ペースト状洗剤の徐放性は高まる。この観点から、本実施形態においてはペースト状洗剤における界面活性剤の配合量を好ましくは５０重量％以上、更に好ましくは８０重量％以上、一層好ましくは８５重量％以上とする。尤も、界面活性剤の配合量が高すぎると、その分散性等が低下するなど処方が容易でなくなる傾向にある。従って、界面活性剤の配合量の上限値は好ましくは９５重量％であり、更に好ましくは９０重量％である。
【００２５】
ペースト状洗剤の徐放性は、ペースト状洗剤の粘度にも関係している。即ちペースト状洗剤の粘度が高いほど、ペースト状洗剤の徐放性は高まる。尤も、粘度が高すぎると、ペースト状洗剤を繊維材料の量の層に施す操作が行いにくくなる場合がある。これらの観点から、ペースト状洗剤の粘度は、２０℃において好ましくは１０００ｍＰａ・ｓ〜５０００００ｍＰａ・ｓ、更に好ましくは３０００ｍＰａ・ｓ〜４０００００ｍＰａ・ｓである。ペースト状洗剤の粘度をこの範囲内に調整するためには、例えば界面活性剤の種類や配合量を調整したり、粘度調整剤を添加すればよい。ペースト状洗剤の粘度は、ＢＨ型粘度計を用い、Ｎｏ．７のローターにて２ｒｐｍで測定される。
【００２６】
本実施形態の清掃用シート２０において、洗剤層３をその両側から挟み込む液不透過層４の材料は、水の進入を阻止し得るものであればその種類に特に制限はない。代表的な材料は熱可塑性樹脂のフィルムである。熱可塑性樹脂のフィルムを用いる場合には、清掃用シート２０の使用中に該フィルムが破れないような厚みないし強度のものを用いる。該フィルムが破れてしまうと、その部分から洗剤層３に水が進入して洗剤の放出が甚だしくなる不都合が生じる。このような不都合が起こらないようにするためには、一般に坪量８〜２００ｇ／ｍ2、特に１０〜１００ｇ／ｍ2のフィルムを用いればよい。
【００２７】
先に述べた通り、洗剤層３を構成する繊維材料の層はセルロース系繊維を含み且つエアレイ法によって形成されたものなので、強度の観点からは十分に高いものとは言えない場合がある。また、液不透過層４は一般に熱可塑性樹脂のフィルムから構成されているので、やはり強度の観点からは十分に高いものとは言えない場合がある。従って、これらの層を清掃用シート２０の表面に直接露出させ、露出面を清掃に供することは有利ではない。そこで本実施形態においては、積層シート１０の各外面に、強度の高い一対の第１の表面層１及び第２の表面層２を配し、これらの表面層１，２を清掃に供している。表面層１，２の強度を高める観点から、本実施形態においてはこれらの層１，２の構成繊維として熱可塑性繊維を用いている。熱可塑性繊維は１種又は２種以上を用いることができる。
【００２８】
熱可塑性繊維としては、繊維長が好ましくは２〜１５ｍｍ、更に好ましくは３〜８ｍｍ、一層好ましくは４〜６ｍｍのものを用いる。また、繊度が好ましくは１０〜１５０ｄｔｅｘ、更に好ましくは２０〜１３０ｄｔｅｘ、一層好ましくは３０〜１２０ｄｔｅｘのものを用いる。つまり、短くて太い繊維を用いることが好ましい。それによって、表面層１，２の表面に、熱可塑性繊維の先端部が多数存在することになり、また個々の繊維が曲がりにくくなって、対象物の表面に存する汚れに対する研摩性ないし掻き取り性が高くなる。
【００２９】
表面層１，２の表面に、熱可塑性繊維の先端部を多数存在させる観点から、表面層１，２はエアレイ法で形成されたものであることが好ましい。エアレイ法で形成された表面層１，２は、構成繊維が三次元状にランダムに堆積した状態になっているので、その表面に繊維の先端部が存在しやすくなるからである。エアレイ法で繊維が堆積されて形成されたウエブは、繊維同士の交点が、熱融着及び／又はバインダーを用いた接着によって接合されている。バインダーとしては、先に述べたものを用いることができる。
【００３０】
表面層１，２に含まれる熱可塑性繊維としては、例えばポリエチレンやポリプロピレン等のポリオレフィン系樹脂、ポリエチレンテレフタレート等のポリエステル系樹脂、ポリアクリル酸やポリメタクリル酸等のアクリル系樹脂、ポリ塩化ビニル等のビニル系樹脂、ナイロンなどのポリアミド系樹脂を材料とする繊維が用いられる。樹脂硬度は、ロックウェル硬さでＲ４０〜Ｒ１５０の範囲が好ましい。特に、汚れの掻き取り性を向上させる点からは、Ｒ８０〜Ｒ１５０の樹脂を用いることが好ましい。前記の各種材料のうち、２種の樹脂の組み合わせからなる複合繊維（芯鞘型複合繊維やサイド・バイ・サイド型複合繊維）を用いることもできる。特に、食器や調理器具へ与えるダメージが低く、且つ掻き取り性に優れているアクリル系繊維、ポリエステル系繊維、塩化ビニル系繊維、ポリアミド繊維及びポリオレフィン系繊維が好ましい。更に、繊維の脱落を防止する面からは、融点の異なる低融点樹脂と高融点繊維とからなり且つ該低融点樹脂が繊維表面の少なくとも一部を形成している熱融着性複合繊維を用いるのが好適である。低融点樹脂／高融点樹脂の組み合わせとしては、高密度ポリエチレン／ポリプロピレン、低密度ポリエチレン／ポリプロピレン、ポリプロピレン／エチレン・ブテン−１結晶性共重合体、高密度ポリエチレン／ポリエチレンテレフタレート、ナイロン−６／ナイロン−６６、低融点ポリエステル／ポリエチレンテレフタレート、ポリプロピレン／ポリエチレンテレフタレート等が例示できる。
【００３１】
熱融着性複合繊維の形態は、並列型、鞘芯型、偏心鞘芯型、三層以上の多層型、中空並列型、中鞘芯型、異形鞘芯型、海島型等で且つ低融点樹脂が繊維表面の少なくとも一部を形成した構造であれば良い。熱融着性複合繊維のうち好ましいものは、高密度ポリエチレン、線状低密度ポリエチレン、エチレン・ブチレン−１結晶性共重合体、ポリエチレンテレフタレートとポリエチレンイソフタレートとの共重合ポリエステルなどの低融点ポリエステルから選ばれる何れか１種の熱可塑性樹脂を低融点樹脂とし、ポリプロピレン又はポリエチレンテレフタレートを高融点樹脂とする並列型、鞘芯型、偏心鞘芯型の複合繊維である。特に、汚れの掻き取り性が良好になる点から、低融点ポリエステルとポリエチレンテレフタレートとの複合繊維を用いることが好ましい。
【００３２】
熱可塑性繊維として、捲縮性を有しているものを用いることもできる。これによって、清掃用シート２０の厚み感（嵩高性）を向上させることができ、洗浄の作業性が良好になる。捲縮形態としては、スパイラル型、ジグザグ型、Ｕ字型などがあり、これの何れもが好適に用いられる。
【００３３】
表面層１，２は、熱可塑性繊維を５０重量％以上含むことが、十分な強度が発現する観点から好ましい。その場合、表面層１，２は、セルロース系繊維１００％から構成されていてもよい。或いは好ましくは５０重量％以上、更に好ましくは８０重量％以上の熱可塑性繊維に加えて、好ましくは５０重量％以下で、更に好ましくは２０重量％以下で、他の繊維材料が含まれていてもよい。他の繊維材料としては例えばセルロース系繊維などが挙げられる。
【００３４】
表面層１，２はその坪量が４０〜１００ｇ／ｍ2、特に５０〜８０ｇ／ｍ2であることが、十分な強度を確保でき、また清掃用シート２０を手で揉んで泡立たせるときの操作性が良好になる点から好ましい。この場合、２つの表面層１，２はその坪量が同じでもよく、或いは異なっていてもよい。
【００３５】
先に述べた通り、本実施形態の清掃用シート２０を用いて洗浄する場合には、図２（ｂ）に示すように、第１の表面層１が外方を向いた状態になっている。つまり、第１の表面層１が洗浄に関与する面となる。洗剤の泡立ちが落ちてきたら、図２（ｃ）に示すように、二つ折りの折り方向を反転させて、第２の表面層２が外方を向いた状態にして洗浄を継続する。この状態では、第２の表面層２が洗浄に関与する面となる。つまり、本実施形態の清掃用シート２０を用いて洗浄する場合には、先ず第１の表面層１を用いて洗浄を行い、次いで第２の表面層２を用いて洗浄を行うという２段階の操作が行われる。ところで、食器や調理器具の洗浄においては、皿や椀など比較的汚れが少ない食器を先に洗浄し、次に汚れのひどい調理器具（例えばカレー鍋）を洗浄し、最後にシンクの排水口を洗浄するという手順が一般的である。この洗浄手順と、前述した第１の表面層１及び第２の表面層２による逐次的な洗浄操作とを考え併せると、第１の表面層１によって、比較的汚れが少ない食器や調理器具が洗浄され、次いで第２の表面層２によって、汚れのひどい調理器具等が洗浄されることになる。従って、第２の表面層２は、汚れを掻き落とすことができる硬質なものであることが好ましい。一方、第１の表面層１には第２の表面層２ほどの硬質性は要求されない。つまり、第２の表面層２よりも第１の表面層１の方が柔軟ないし軟質な材料からなり、積層シートを折り畳んだ状態で第１の表面層１が外方を向いていることが、食器や調理器具の洗浄手順との関係で好ましい。第１の表面層１の柔軟性ないし硬さを第２の表面層２よりも低くするには、例えば、第１の表面層１の構成繊維として、第２の表面層２の構成繊維よりも樹脂硬度の低いものを用いたり、或いは繊維径の小さいものを用いればよい。
【００３６】
図１に示すように、積層シート１０を構成する４つの層はエンボス加工によって一体化されている。これらの層の一体化をエンボス加工によって行うことで、積層シート１０に凹凸構造が形成される。即ち、エンボス部５が凹部となり、そのまわりが凸部となる。このような凹凸構造によって、清掃用シート２０は、これを手でこすって対象物を洗浄する時の操作性が良好になる。また、エンボス加工によって清掃用シート２０全体の強度が向上する。凹凸構造を形成するためのエンボス加工としては、ヒートエンボス加工や超音波エンボス加工を用いることが好ましい。
【００３７】
洗剤層３に含まれる洗剤（液状洗剤及びペースト状洗剤）に関しては、先にその概略を述べたが、該洗剤の具体的な配合組成については以下の通りである。洗剤に含まれる界面活性剤としては、陰イオン界面活性剤、非イオン界面活性剤、陽イオン界面活性剤及び両性界面活性剤の何れもが用いられる。洗浄力の高さや、手荒れを防ぐ観点から、界面活性剤として陰イオン界面活性剤及び／又は非イオン界面活性剤を用いることが好ましい。なお洗剤がペースト状である場合における界面活性剤の配合量は先に述べた通りである。
【００３８】
洗剤には、界面活性剤の他にアルカリ剤、電解質及び水溶性溶剤等を配合してもよい。アルカリ剤としては、水酸化ナトリウム等の水酸化物、炭酸ナトリウム及び炭酸カリウム等の炭酸塩、硫酸水素ナトリウム等のアルカリ性の硫酸塩、第１リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等が挙げられる。特に感触とｐＨの緩衝性の点でモノ、ジ又はトリエタノールアミン等のアルカノールアミン、２−アミノ−２−メチル−１−プロパノール等のβ−アミノアルカノール並びにモルホリンが好ましい。
【００３９】
電解質としては、例えば、塩化ナトリウム、塩化カリウム及び硫酸ナトリウムのような一価の水溶性金属塩、硫酸マグネシウム、塩化カルシウム及び硫酸亜鉛のような二価の水溶性金属塩、塩化アルミニウム及び塩化鉄のような三価の水溶性金属塩、並びにクエン酸ナトリウム、コハク酸ナトリウム、酒石酸ナトリウム、乳酸ナトリウム及びフマル酸ナトリウムのような水溶性有機酸塩が好ましい。
【００４０】
水溶性溶剤としては、一価アルコール、多価アルコール及びその誘導体から選ばれる１種以上のものが好適である。特に、油汚れの溶解性、仕上がり性、安全性の点から、エタノール、イソプロピルアルコール、プロパノール、エチレングリコールモノメチルエーテル、プロピレングリコールモノメチルエーテル、プロピレングリコール、ブタンジオール、３−メチル−１，３−ブタンジオール、ヘキシレングリコール、グリセリン等が好ましい。更に、除菌性能を付与する点からは、これらの中でもエタノール、イソプロピルアルコール、プロパノール等が好ましい。
【００４１】
洗剤がペースト状のものである場合、それに含まれるアルカリ剤の量は、０．０１〜３０重量％、特に０．１〜２０重量％であることが好ましい。電解質の量は、０．０１〜２０重量％、特に０．１〜１０重量％であることが好ましい。水溶性溶剤の量は、０．１〜２０重量％、特に０．２〜１０重量％であることが好ましい。また、水の量は、５〜２０重量％、特に８〜１８重量％であることが好ましい。
【００４２】
洗剤が液状のものである場合、揮発分を除去した後の洗剤の保持量は、清掃用シート２０の全体重量（液状洗剤から揮発分を除去した後の清掃用シート２０の全体重量）に対して２０〜８０重量％、特に３０〜６０重量％であることが、清掃用シート２０の洗浄持続時間を長くする観点から好ましい。同様の理由により、揮発分を除去した後の洗剤の保持量は、２５〜４００ｇ／ｍ2、特に５０〜２５０ｇ／ｍ2であることが好ましい。
【００４３】
一方、洗剤がペースト状のものである場合、ペースト状洗剤の保持量は、清掃用シート２０の全体重量（ペースト状洗剤を施した後の清掃用シート２０の全体重量）に対して１０〜８０重量％、特に２０〜７０重量％であることが、清掃用シート２０の洗浄持続時間を長くする観点から好ましい。同様の理由により、ペースト状洗剤の保持量は、５０〜３００ｇ／ｍ2、特に７０〜２００ｇ／ｍ2であることが好ましい。
【００４４】
積層シート１０の坪量は、５０〜６００ｇ／ｍ2、特に１００〜５００ｇ／ｍ2であることが、取り扱い性や経済性等の点から好ましい。清掃用シート２０は、積層シート１０を二つ折りしたものであるから、清掃用シート２０の坪量は、積層シート１０の坪量の２倍となる。
【００４５】
清掃用シート２０による洗浄の対象物としては、食器や調理器具などが好適である。例えば魚焼きグリルやフライパン、カレー鍋やシチュー鍋のように、しつこい油汚れやこびりつき汚れ、或いは水垢が付着している食器・調理器具を清掃用シート２０によってきれいに洗浄することができる。
【００４６】
次に本実施形態の清掃用シート２０の好ましい製造方法について説明する。先ず、木材パルプ等のセルロース系繊維をエアレイ法によって堆積させ、ウエブを形成する。形成されたウエブに対してバインダーを施して繊維同士の交点を接合する。繊維が熱融着性を有する場合には、バインダーに代えて又はバインダーと共に繊維同士の交点を熱融着してもよい。この操作によって洗剤を保持するための繊維材料の層が形成される。
【００４７】
次いで、繊維材料の層上に熱可塑性繊維をエアレイ法によって堆積させ、ウエブを形成する。形成されたウエブにおける繊維同士の交点を熱融着によって接合する。熱融着に代えて又は熱融着と共にバインダーによる接着で繊維同士の交点を接合してもよい。このようにして一方の第２の表面層が繊維材料の層上に形成される。このようにして形成されたシートは、繊維材料の層と第２の表面層とが一体になった２プライの１枚のシートである。
【００４８】
このシートにおける繊維材料の層に洗剤を施す。この操作には各種塗工方法を用いることができる。洗剤が液状のものである場合には、洗剤を施した後に加熱によって揮発分を除去する。このようにして洗剤層が形成される。
【００４９】
次いで洗剤層の上に、別途製造しておいた液不透過層及び第１の表面層をこの順で積層し、最後にこれら４層にエンボス加工を施して、本実施形態の清掃用シート２０が得られる。
【００５０】
次に、本発明の第２の実施形態について図３を参照しながら説明する。この実施形態に関し、特に説明しない点については、第１の実施形態に関して詳述した説明が適宜適用される。また、図３において、図１及び図２と同じ部材に同じ符号を付してある。
【００５１】
本実施形態においては、図３（ａ）に示すように積層シート１０は３層構造になっている。即ち、積層シート１０は、表面層１と洗剤層３との間に液不透過層４を介在させた構造になっている。各層の構成については第１の実施形態と同様とすることができる。この積層シート１０は、液不透過層間に洗剤層３が挟まれるように二つ折りにされて図３（ｂ）に示す清掃用シート２０となされる。この清掃用シート２０によっても、第１の実施形態の清掃用シートと同様に、水で汚れを洗い流しながら対象物を洗浄しても、洗剤が徐々に放出されて洗浄力が持続し、洗剤を継ぎ足すことなく洗浄を行うことができる。但し本実施形態の清掃用シート２０は表面層を一層しか備えていないので、第１の実施形態の清掃用シートと異なり、図３（ｂ）に示す状態から折り方向を反転させて使用することはできない。
【００５２】
以上、本発明をその好ましい実施形態に基づき説明したが、本発明は前記実施形態に制限されない。例えば前記の各実施形態の積層シートは４層又は３層構造のものであったが、清掃用シートに各種機能を付与する目的で、積層シートを５層以上の構造にしてもよい。例えば清掃用シートに厚手感を付与して洗浄操作を行いやすくする観点から、パルプ繊維からなるエアレイド不織布の層を、第１又は第２の実施形態の積層シートに一層以上加えてもよい。
【００５３】
また積層シートの折り畳み方は前記実施形態に制限されず、例えば図４に示すように、積層シートをＣ字状に折り畳んでもよい。
【実施例】
【００５４】
以下、実施例により本発明を更に詳細に説明する。しかしながら本発明の範囲はかかる実施例に制限されるものではない。特に断らない限り「％」は「重量％」を意味する。
【００５５】
〔実施例１〕
セルロース系繊維としてのパルプ繊維（長さ加重平均繊維長２．５ｍｍ）を６０％（坪量２４ｇ／ｍ2）、鞘部がポリエチレンで芯部がポリエチレンテレフタレートである複合繊維（鞘/芯＝５／５、２．２ｄｔｅｘ×５ｍｍ）を４０％（坪量１６ｇ／ｍ2）用い、エアレイ法によりウェブを形成した。このウェブにおける構成繊維同士の交点を、バインダー（アクリロニトリルーブタジエンゴム）によって接着し（坪量５ｇ／ｍ2）、総坪量４５ｇ／ｍ2の繊維材料の中間層を形成した。
【００５６】
鞘部が低融点ポリエチレンテレフタレートで芯部がポリエチレンテレフタレートである複合繊維（鞘/芯＝５／５、５６ｄｔｅｘ×５ｍｍ）を７５％（坪量４５ｇ／ｍ2）、鞘部が低融点ポリエチレンテレフタレートで芯部がポリエチレンテレフタレートからなる複合繊維（鞘/芯＝５／５、２．２ｄｔｅｘ×５ｍｍ）を２５％（坪量１５ｇ／ｍ2）用い、エアレイ法により中間層上にウェブを形成した。中間層との接合は、含まれる熱融性繊維の接着によって行った。このようにして坪量６０ｇ／ｍ2の第２の表面層を形成した。
【００５７】
このようにして得られた中間層と第２の表面層とが一体化されたシートにおける繊維材料の層の表面全域に、ペースト状洗剤を１２５ｇ／ｍ2の塗工量で塗布し洗剤層を形成した。ペースト状洗剤の組成は以下の通りである。また２０℃における粘度は２６００００ｍＰａ・ｓであった。
・アルキルエーテル硫酸エステルナトリウム（界面活性剤）    ７７％
・２−アミノ−２−メチル−１−プロパノール（アルカリ剤）    ３％
・水                                                      ２０％
【００５８】
洗剤層の上に、液不透過層としての坪量２０ｇ／ｍ2のポリエチレンフィルムを積層した。更にその上に、第１の表面層として、鞘部が低融点ポリエチレンテレフタレートで芯部がポリエチレンテレフタレートからなる複合繊維（鞘/芯＝５／５、２２ｄｔｅｘ×５ｍｍ）を８０％（坪量４８ｇ／ｍ2）、鞘部が低融点ポリエチレンテレフタレートで芯部がポリエチレンテレフタレートからなる複合繊維（鞘/芯＝５／５、２．２ｄｔｅｘ×５ｍｍ）を２０％（坪量１２ｇ／ｍ2）用い、エアレイ法による不織布（坪量６０ｇ／ｍ2）を積層した。このエアレイド不織布は、第２の表面層と同様の方法で製造した。
【００５９】
次いでヒートエンボス加工によってこれら４層を一体化した。エンボスパターンは図１に示す通りであった。このようにして積層シートを得た。得られた積層シートを、第２の表面層が内側となるように二つ折りして図２（ｂ）に示す清掃用シートを得た。
【００６０】
〔実施例２〕
実施例１で用いたペースト状洗剤に代えて、以下の配合の液状洗剤を用いた。液状洗剤を２６０ｇ／ｍ2の含浸量で繊維材料の層に含浸させた。次いで加熱によって液状洗剤中の揮発分を除去した。除去後の洗剤の付着量は１２５ｇ／ｍ2であった。これら以外は実施例１と同様にして図２（ｂ）に示す清掃用シートを得た。
・界面活性剤  １０．５％
・アルカリ剤  １．０％
・水溶性溶剤  ２．５％
・水    ８６％
【００６１】
〔比較例１〕
実施例２において液不透過層としてのポリエチレンフィルムを積層せずに３層構造の積層シートを得た。これ以外は実施例２と同様にして清掃用シートを得た。
【００６２】
〔徐放性評価〕
得られた清掃用シートにおける洗浄剤の徐放性を以下の方法で評価した。その結果を以下の表１に示す。
（１）清掃用シートに１５ｇの水を含ませる。
（２）手で１０回軽く揉む。
（３）シートから３ｇの液をしぼり出す。しぼり出した液を７０℃で３時間乾燥させて揮発分を除去し、界面活性剤の重量を測定する。測定された重量から、絞り液中の界面活性剤の濃度を算出する。
（４）乾いた３０ｃｍの白色陶器皿を３枚洗う（皿の表のみをシートを４回転回して洗う）。
（５）シートに３ｇの水を含ませる。
（６）（３）の操作を行う。
（７）再びシートに３ｇの水を含ませる。
（８）手で３回軽く揉む。
（７）前記の（４）〜（８）の操作を５回繰り返す。
（９）清掃用シートの折り畳み方向を反転させ、第２の表面層を外方に露出させる。
（１０）前記の（４）〜（８）の操作を６回繰り返す。
（１１）このようにして合計３６枚の皿を洗い、その間での界面活性剤の濃度の変化を測定する。
【００６３】
【表１】
2006068463.tif 000004
【００６４】
表１に示す結果から明らかなように、実施例１及び２の清掃用シート（本発明品）では洗浄の初期に界面活性剤が多量に放出されず、徐々に放出されることが判る。特に、実施例１の清掃用シートは、洗浄の初期から終期に亘り界面活性剤が一定量で放出されることが判る。これに対して比較例１の清掃用シートでは、清掃の初期に界面活性剤が多量に放出されてしまうことが判る。
【図面の簡単な説明】
【００６５】
【図１】本発明の清掃用シートに用いられる積層シートの一実施形態を示す一部破断斜視図である。
【図２】積層シートを折り畳んで清掃用シートを形成し、また清掃用シートの折り方向を反転させる状態を示す模式図である。
【図３】本発明の清掃用シートの第２の実施形態を示す模式図（図２相当図）である。
【図４】積層シートの他の折り畳み方を示す模式図である。
【符号の説明】
【００６６】
１  第１の表面層
２  第２の表面層
３  洗剤層
４  液不透過層
１０  積層シート
２０  清掃用シート
【図１】
2006068463.tif 000005
【図２】
2006068463.tif 000006
【図３】
2006068463.tif 000007
【図４】
2006068463.tif 000008